(57)【要約】【課題】高Ｐｂ含有Ｒｕ原料から、高収率で低Ｐｂ濃度の回収Ｒｕを得ることができなかった。【解決手段】ルテニウム含有物を、アルカリとともに加熱し、アルカリ熔融液とするアルカリ熔融工程と、該アルカリ熔融液を冷却してアルカリ熔融塊とし、水を加えて浸出液とした後、固液分離によりルテニウム溶解液とする湿式浸出工程と、浸出液に酸化剤を添加し、前記鉛を酸化させる酸化剤添加工程と、該ルテニウム溶解液中に、還元剤を、酸化還元電位が５０〜１２０ｍＶの範囲になるまで添加し、固液分離により不純物を除去する湿式部分還元工程と、該不純物を除去したルテニウム溶解液に、さらに還元剤を、酸化還元電位が３０〜−３００ｍＶの範囲になるまで添加し、水酸化ルテニウムを生成させる湿式還元工程と、該水酸化ルテニウムを、還元性雰囲気中で加熱することにより金属ルテニウムとする加熱還元工程とを行う。【選択図】図１
2010070787.tif 000002
【特許請求の範囲】
【請求項１】
鉛およびルテニウムを含むルテニウム含有物から金属ルテニウムを回収する方法であって、
（１）該ルテニウム含有物を、アルカリとともに加熱し、アルカリ熔融液とするアルカリ熔融工程と、
（２）該アルカリ熔融液を冷却してアルカリ熔融塊とし、水を加えて浸出液とした後、固液分離によりルテニウム溶解液とする湿式浸出工程と、
（３）前記浸出液に酸化剤を添加する工程と、
（４）該ルテニウム溶解液中に、還元剤を、酸化還元電位が５０ｍＶ〜１２０ｍＶの範囲になるまで添加し、固液分離により不純物を除去する湿式部分還元工程と、
（５）該不純物を除去したルテニウム溶解液に、さらに還元剤を、酸化還元電位が３０ｍＶ〜−３００ｍＶの範囲になるまで添加し、水酸化ルテニウムを生成させる湿式還元工程と、
（６）該水酸化ルテニウムを、還元性雰囲気中で加熱することにより金属ルテニウムとする加熱還元工程と、
を行うことを特徴とするルテニウムの回収方法。
【請求項２】
前記湿式部分還元工程以前に前記鉛を沈殿させることを特徴とする請求項１に記載のルテニウムの回収方法。
【請求項３】
前記酸化剤は前記湿式部分還元工程で前記鉛と共沈する物質を含むことを特徴とする請求項２に記載のルテニウムの回収方法。
【請求項４】
前記酸化剤は前記湿式部分還元工程の終点の酸化還元電位より高い酸化還元電位で沈殿する物質を含むことを特徴とする請求項３に記載のルテニウムの回収方法。
【請求項５】
前記酸化剤が過マンガン酸ナトリウムまたは次亜塩素酸ナトリウムであることを特徴とする請求項４に記載のルテニウムの回収方法。
【請求項６】
前記過マンガン酸ナトリウムのマンガンは、前記ルテニウム含有物中の鉛に対するモル％比が５％〜５０％であることを特徴とする請求項５に記載のルテニウムの回収方法。
【請求項７】
前記次亜塩素酸ナトリウムは前記ルテニウム含有物中の鉛に対するモル％比が３％〜３０％であることを特徴とする請求項５に記載のルテニウムの回収方法。
【請求項８】
前記加熱還元工程後、前記金属ルテニウムを酸性溶液中で攪拌する酸洗浄工程を行うことを特徴とする請求項１から請求項７のいずれかに記載のルテニウムの回収方法。
【発明の詳細な説明】
【技術分野】
【０００１】
本発明は、ルテニウムの回収方法に係り、更に詳細には、従来、低減することが難しいとされた不純物金属元素、特に鉛を高濃度で含有するルテニウム含有物から鉛濃度を十分低減したルテニウムを効率よく回収する方法に関する。
【背景技術】
【０００２】
ルテニウムは、その電気的および電磁的特性の面から、電子工業分野において近年、使用量が増大している。特に、パソコンの高容量ハードディスクの薄膜、自動車用ハイブリッドの集積回路およびプラズマディスプレイパネルの電極などに使用されている。また、高い触媒活性を有するため、燃料電池等の触媒化学分野にも使用されている。
【０００３】
近年の需要の高まりから、ルテニウムの価格が高騰している一方、市場へのルテニウムの産出元は南アフリカが９割以上を占めており、資源の偏在からも、ルテニウムのリサイクル技術の開発が求められている。
【０００４】
銅製錬に代表される非鉄製錬工程において、副産物として金、白金族、銀およびルテニウムなどを含んだ残渣が発生する。かような副産物のうち、金、白金族および銀は、精製工程で回収されている。一方、ルテニウムは、銀精製の酸化工程でスラグ側へ移行し、大部分は次のセレン、テルル回収工程で残渣中に残留して系外へ排出、あるいは銅製錬の初期工程に戻されており、既存の銅、銀および白金族精製工程中で回収できていないのが現状である。
【０００５】
従来から、ルテニウム含有物からルテニウムを回収する技術としては、次のような方法が知られている。
【０００６】
特許文献１には、ルテニウム含有物を塩素ガスによって、ルテニウムの塩化物として抽出する方法が開示されているが、ルテニウムの分離効率を上げるために、還元剤として添加するカーボンを流動状態に保ちながら捕集剤による捕集効率を維持する必要があるため、ガス流量制御が難しいという問題があった。また、塩素ガスを使用することによって、安全対策および専用炉が必要であり、設備コストが高いという問題もあった。さらには回収品の純度を高める方法が示されておらず、リサイクル方法としては不十分であった。
【０００７】
特許文献２には、ルテニウム含有物を、還元焙焼した後、酸によって溶出する方法が開示されている。しかしながら、ルテニウム以外の元素を多く含有する複雑混合系では、ルテニウムと他元素との分離精度が悪く、他元素を完全には除去することができないため、高純度のルテニウムを得るには適用範囲が限られるという問題があった。
【０００８】
特許文献３には、ルテニウム含有物を、アルカリ水酸化物と反応させてルテニウムを抽出した後、アルコール類で還元し、硝酸で精製する方法が開示されている。しかしながら、ルテニウム以外の成分との分離効率が悪く、特に不純物としてガラス成分が含まれ、このガラス中にルテニウムが分散もしくは固溶しているようなスクラップに対しては、ルテニウムを抽出するには大過剰の薬剤を使用しなければならなかった。このため、ルテニウムを経済的に回収することが困難であるという問題があった。
【０００９】
上記の方法では、ルテニウム以外の元素を多く含む物質から、ルテニウムを高純度で経済的に回収する方法としては十分ではなかった。
【００１０】
上記の問題を解決するものとして、発明者らは先に、アルカリ溶融工程と、湿式浸出工程と、湿式還元工程と、還元工程とを行い、ルテニウム含有物から金属ルテニウムを回収する。アルカリ溶融工程で、アルカリ融液に水酸化物や炭酸化合物を用いる。ルテニウム含有物を溶解させる際に酸化剤を加える。ルテニウム含有物を銀製又はニッケル製の容器中で溶融させる。ルテニウムの水溶液にアルカリ剤を添加してpHを調整する。ルテニウムの水溶液中にケイ酸塩を添加、撹拌する。湿式還元工程において、還元剤に水素化ホウ素化合物を含む溶液を用いる。湿式還元工程後、水酸化ルテニウムを酸性溶液中で攪拌する酸洗浄工程を行うルテニウムの回収方法を開発し、特願２００７−２２６７５５号明細書（以下、先願１という）に開示した。
【００１１】
この新しいルテニウムの回収方法により、ルテニウム含有物質から高い回収率の下でのルテニウムの回収が可能になった。しかし、ルテニウム原料に鉄、銅、ビスマス、マンガン、鉛といった不純物金属元素が混入している場合、これらの不純物元素の混入を阻止することが難しい問題があった。
【００１２】
これを改善するために発明者らは、ルテニウム含有物を、アルカリとともに加熱し、アルカリ熔融液とするアルカリ熔融工程と、該アルカリ熔融液を冷却してアルカリ熔融塊とし、水を加えて浸出液とした後、固液分離によりルテニウム溶解液とする湿式浸出工程と、該ルテニウム溶解液中に、還元剤を、酸化還元電位が５０〜１２０ｍＶの範囲になるまで添加し、固液分離により不純物を除去する湿式部分還元工程と、該不純物を除去したルテニウム溶解液に、さらに還元剤を、酸化還元電位が３０〜−３００ｍＶの範囲になるまで添加し、水酸化ルテニウムを生成させる湿式還元工程と、該水酸化ルテニウムを、還元性雰囲気中で加熱することにより金属ルテニウムとする加熱還元工程とを行うルテニウムの回収方法を開発し、特願２００８−８４２５３号明細書（以下、先願２という）に開示した。
【００１３】
これにより、ルテニウム以外に多くの元素を含んだ低濃度ルテニウム含有物から、高純度のルテニウムを回収することが可能になった。
【特許文献１】特開平１−２２５７３０号公報
【特許文献２】特開２００２−２０６１２２号公報
【特許文献３】特開２００３−２０１５２６号公報
【発明の開示】
【発明が解決しようとする課題】
【００１４】
しかし、上掲した先願２の方法では、ルテニウム含有物に高濃度の鉛（Ｐｂ）が含まれる場合には、高収率で低いＰｂ濃度の金属ルテニウムを回収することが困難であった。
【００１５】
具体例を挙げて説明すると、回収原料として、ルテニウム８４％、鉛１５％を含むルテニウム含有物を使用した場合には、先願２の方法を採用することで、高収率（８０％）でＰｂ濃度の低い（０．０１％以下）のルテニウムを回収することができる。
【００１６】
一方、回収原料として、Ｐｂ濃度が５０％を超えるルテニウム含有物を用いた場合は、先願２の方法では、５０％以上の収率を得る回収処理条件では、Ｐｂ濃度が０．０１％以下のルテニウムを回収することができなかった。更に、収率を７０％以上得る回収処理条件では、回収されるルテニウム中のＰｂ濃度が１％以上の高濃度になってしまう問題があった。
【課題を解決するための手段】
【００１７】
本発明は、係る課題に鑑みてなされたものであり、鉛およびルテニウムを含むルテニウム含有物から金属ルテニウムを回収する方法であって、（１）該ルテニウム含有物を、アルカリとともに加熱し、アルカリ熔融液とするアルカリ熔融工程と、（２）該アルカリ熔融液を冷却してアルカリ熔融塊とし、水を加えて浸出液とした後、固液分離によりルテニウム溶解液とする湿式浸出工程と、（３）前記浸出液に酸化剤を添加する工程と、（４）該ルテニウム溶解液中に、還元剤を、酸化還元電位が５０ｍＶ〜１２０ｍＶの範囲になるまで添加し、固液分離により不純物を除去する湿式部分還元工程と、（５）該不純物を除去したルテニウム溶解液に、さらに還元剤を、酸化還元電位が３０ｍＶ〜−３００ｍＶの範囲になるまで添加し、水酸化ルテニウムを生成させる湿式還元工程と、（６）該水酸化ルテニウムを、還元性雰囲気中で加熱することにより金属ルテニウムとする加熱還元工程と、を行うことにより解決するものである。
【００１８】
また、前記湿式部分還元工程以前に前記鉛を沈殿させることを特徴とするものである。
【００１９】
また、前記酸化剤は前記湿式部分還元工程で前記鉛と共沈する物質を含むことを特徴とするものである。
【００２０】
また、前記酸化剤は前記湿式部分還元工程の終点の酸化還元電位より高い酸化還元電位で沈殿する物質を含むことを特徴とするものである。
【００２１】
また、前記酸化剤が過マンガン酸ナトリウムまたは次亜塩素酸ナトリウムであることを特徴とするものである。
【００２２】
また、前記過マンガン酸ナトリウムのマンガンは、前記ルテニウム含有物中の鉛に対するモル％比が５％〜５０％であることを特徴とするものである。
【００２３】
また、前記次亜塩素酸ナトリウムは前記ルテニウム含有物中の鉛に対するモル％比が３％〜３０％であることを特徴とするものである。
【００２４】
更に、前記加熱還元工程後、前記金属ルテニウムを酸性溶液中で攪拌する酸洗浄工程を行うことを特徴とするものである。
【発明の効果】
【００２５】
本実施形態によれば、高濃度の鉛とルテニウムを含有する回収原料を用いる場合であっても、低いＰｂ濃度の金属ルテニウムを高収率で回収することができる。
【００２６】
特に、アルカリ溶融工程後で湿式部分還元工程前の浸出液に酸化剤を添加し、液の電位を上昇させることにより、鉛の一部をＰｂＯ２として沈殿させることができる。湿式部分還元工程の終点電位を上昇させれば鉛は沈殿、除去することができるがルテニウムの収率が低下する。しかし本実施形態によれば、湿式部分還元工程の終点電位を下げずに、鉛をルテニウムと共沈させ、溶液中のＰｂ濃度を低減できる。
【００２７】
また、湿式部分還元工程終点の酸化還元電位より十分高い酸化還元電位で沈殿する物質（元素）を含む酸化剤を添加することにより、湿式部分還元工程のｐＨ領域で沈殿させることができる。従って、当該元素自体も沈殿するため溶液に残らず、回収されるルテニウムの純度を高めることができる。
【発明を実施するための最良の形態】
【００２８】
以下、本発明の代表的な実施形態を、図１に示す一連の工程に従って、具体的に説明する。
【００２９】
１．アルカリ熔融工程
ルテニウム（Ｒｕ）は、一般的に使用される塩酸、硝酸、フッ酸、王水などの酸性液に不溶であるが、高温のアルカリ中には速やかに溶解する性質がある。この性質を利用すると、多くの元素を含むルテニウム含有物からルテニウムを抽出できる。
【００３０】
本実施形態のルテニウム含有物は、ルテニウム、鉛（Ｐｂ）、及びその他の金属不純物を含んだものである。
【００３１】
このアルカリを使用する方法は、ルテニウム含有物を、塩素ガスで塩素化合物としてルテニウムを溶解する方法と比べて、より低コストで安全性の高い方法である。
【００３２】
アルカリ熔融工程において、ルテニウム含有物をアルカリとともに加熱して融解し、ルテニウムを含有したアルカリ融液（以下、ルテニウム融液と称する）を得る。ルテニウム融液は３００〜１０００℃とすることが好ましい。より好ましくは６００〜８００℃の範囲である。これは、温度が低いと反応速度が低下することがあり、温度が高いと容器の耐久性が低下することがあるためである。
【００３３】
アルカリとしては、例えば、水酸化物、炭酸化物のいずれか一方又は双方を使用できる。好ましくは、水酸化カリウム、水酸化ナトリウム、炭酸ナトリウム、炭酸カリウムなどである。この中で、特に好ましいのはアルカリ度の高い水酸化カリウムである。
【００３４】
なお、アルカリとして水酸化カリウムを用いたときの化学反応式は、次のとおりである。
２ＫＯＨ  ＋  ＲｕＯ２  ＋  １／２Ｏ２  ＝  Ｋ２ＲｕＯ４  ＋  Ｈ２Ｏ
【００３５】
なお、対象とするルテニウム含有物が金属ルテニウムを含む場合は、アルカリ熔融時に、酸化剤を添加することがよい。このときは、金属ルテニウムを酸化剤によって酸化ルテニウム（IV）とし、アルカリ熔融を速やかに進行させうる。
【００３６】
酸化剤としては、例えば、硝酸カリウムや過酸化ナトリウムが好適である。特に好ましいのは、酸化力が強い硝酸カリウムである。
【００３７】
アルカリ熔融時に用いる容器としては、銀製又はニッケル製の容器が好適である。これは、高温のアルカリ融液に対する耐久性に優れ、回収するルテニウムの品質に悪影響を与えないからである。
【００３８】
２．湿式浸出工程
アルカリ熔融したルテニウム融液は、冷却して固化させアルカリ熔融塊とした後、水を加えて浸出液とする。浸出液中で、ルテニウムは、ＲｕＯ４２−の形態で存在する。この際、溶解しなかった不純物は固液分離により除去してルテニウム溶解液を得る。固液分離する際は、例えば、ガラス製のフィルターを使用できる。これはアルカリに対する耐久性に優れるためである。
【００３９】
なお、固液分離は複数回行っても良く、また、ろ過助剤を使用してもよい。好適なろ過助剤としては、活性炭がある。
【００４０】
固液分離の浸出残渣にはアルカリに融解しない不純物が含まれ、浸出液にはルテニウムおよび鉛（ＨＰｂＯ２−として）が存在する。また、浸出液には原料によりアルカリに融解する不純物があれば、これらも含まれる。
【００４１】
３．酸化剤添加工程
後の（４）の湿式部分還元工程以前にルテニウム含有物中の鉛を沈殿させるため、固液分離した液（浸出液）に酸化剤を添加する。
【００４２】
従来の方法（先願２）では、回収原料中の鉛の含有率が多い場合、回収されるルテニウムに含まれる鉛の割合が多くなる点が問題であった。そこで発明者らはこれについて以下のように検討した。
【００４３】
まず、重金属として鉛のみ含有する溶液（浸出液）を、先願２の部分還元工程終了時のｐＨ、酸化還元電位に調整してもＰｂはほとんど沈殿しなかった。このことから、先願２の部分還元で、鉛が除去されているのは、鉛がルテニウム化合物と共沈して沈殿物となり、浸出液から除去されると推定した。
【００４４】
次に、原料の溶解した浸出液のｐＨ、酸化還元電位が同じ場合でも、使用する原料のルテニウムに対する鉛の質量％比率（以下Ｐｂ／Ｒｕ比）により、鉛とルテニウムを含む浸出液からの沈殿物の除去率が異なることが解った。
【００４５】
具体的には、Ｐｂ／Ｒｕ比が高い場合、鉛の除去率が低下する。この原因は、ｐＨ、酸化還元電位が同じ場合、原料中のルテニウム含量が少ないため、沈殿するルテニウム化合物の量が少なくなると同時に、除去するべきルテニウムが多いため、共沈するルテニウム化合物の量が不十分になり、沈殿せずに溶液中に残存する鉛が増加したものと推定した。
【００４６】
ここで、湿式部分還元工程で還元剤の添加を停止する酸化還元電位（終点電位）を基準電極（例えば銀／塩化銀電極）に対して低くすることで鉛を除去することはできる。しかし、この方法ではルテニウム収率が低下する（後述する）ため、好ましくない。
【００４７】
そこで、湿式部分還元工程以前に工程を追加することにより鉛の除去率を向上することとした。すなわち、酸化剤添加工程を追加することで、（Ｐｂ／Ｒｕ比)が高い原料を使用した場合でも、（４）の湿式部分還元工程で終点酸化還元電位を下げることなく、鉛の除去率を向上できると考えた。
【００４８】
具体的には、以下の通りである。上記の如く、湿式部分還元工程前のアルカリ溶融工程後の浸出液の状態では、鉛は、主に、ＨＰｂＯ２−イオンとして存在していると考えられる。そこで、それ以前に酸化剤を添加し、浸出液を酸化状態とすることにより浸出液の電位（酸化還元電位）を上昇させ、鉛の一部をＰｂＯ２として沈殿させる。これにより、湿式部分還元工程前の液中に溶解するＰｂ濃度を低減することが可能と考えた。
【００４９】
浸出液の電位を上昇させ、ＰｂＯ２を沈殿させられる酸化剤としては、過マンガン酸カリウム（ＫＭｎＯ４）または次亜塩素酸ナトリウム（ＮａＣｌＯ）などが好適であり、本実施形態では、過マンガン酸カリウムを採用した。その理由は以下の通りである。
【００５０】
第１に、過マンガン酸カリウム（ＫＭｎＯ４）が抽出液中に溶解するとマンガン（Ｍｎ）はＭｎＯ４−イオンとして乖離する。また、強アルカリ条件であると、以下の反応が起きる。
ＭｎＯ４−  ＋  ｅ−  ＝  ＭｎＯ４２−
【００５１】
この結果マンガンは還元される。他方で系中は電子を放出しているため、抽出液は酸化状態になり、マンガンは主にＭｎＯ４２−として存在する。
【００５２】
従って、以下の反応により、鉛を固化し、沈殿させることができる。
ＨＰｂＯ２− ＝ＰｂＯ２  ＋  Ｈ  ＋  ３ｅ−
【００５３】
第２に、過マンガン酸カリウムであれば、本工程において未反応のＨＰｂＯ２−が存在した場合に、（４）の湿式部分還元工程で共沈させることで、鉛を除去することができる。つまり、マンガンがルテニウムと鉛の共沈に寄与するのであるが、これについては湿式部分還元工程で詳細に説明する。
【００５４】
過マンガン酸カリウムは酸化剤ではあるが、上記の如く湿式部分還元工程において共沈効果による鉛の捕集も可能となる。つまり、過マンガン酸カリウムを酸化剤に用いる場合には、その添加量が、抽出液中の鉛が十分に酸化される量に満たなくてもよい。
【００５５】
また、酸化剤は、抽出液の電位を上昇させて鉛を固化させる物質であれば、過マンガン酸カリウムに限らない。酸化剤が、（４）の湿式部分還元工程で鉛の共沈に寄与する物質（元素）を含むものであればより好適であるが、そのような効果の無い酸化剤でもよい。
【００５６】
つまり共沈効果はなくても、鉛の酸化を進行させ、溶液中の鉛の一部をＰｂＯ２として沈殿させる効果が得られる物質であればよく、このような酸化剤の他の例として、次亜塩素酸ナトリウム（ＮａＣｌＯ）がある。
【００５７】
次亜塩素酸ナトリウムの場合、以下の反応により塩素酸イオンが還元される。
ＣｌＯ−  ＋Ｈ２Ｏ  ＋  ２ｅ−  ＝Ｃｌ−＋  ２ＯＨ−
【００５８】
そして、過マンガン酸カリウムの場合と同様に以下の反応で鉛が酸化され、沈殿する。
ＨＰｂＯ２−  ＝ＰｂＯ２  ＋  Ｈ  ＋  ３ｅ−
【００５９】
以上のことから、本実施形態では、湿式部分還元工程前に酸化剤添加工程を追加し、酸化剤として過マンガン酸カリウムを添加した。また、これにより鉛の除去に十分な効果が得られることを確認したが、その結果については、後の湿式部分還元工程で説明する。
【００６０】
４．湿式部分還元工程
酸化剤添加後の浸出液に対して還元剤を添加してルテニウムを水酸化ルテニウム（Ｒｕ（ＯＨ）３）として沈殿させる。本工程により、還元反応初期の不純物の多くが水酸化ルテニウム（Ｒｕ（ＯＨ）３）と共に沈殿（共沈）する。
【００６１】
すなわち、鉄、ビスマス、亜鉛、クロム、コバルト、鉛、銅、マンガン等の不純物が多く沈殿する酸化還元電位まで還元剤を添加し、水酸化ルテニウムと共に沈殿（共沈）させ、還元剤添加後の浸出液をろ過してその沈殿物（共沈物）を不純物として除去する工程が、この湿式部分還元工程である。
【００６２】
ここで、還元剤の添加を停止する酸化還元電位（酸化還元電位の終点電位）が、銀／塩化銀電極に対して５０ｍＶ未満では、水酸化ルテニウムの沈殿量が過剰となり、ルテニウムの回収率が低下する。一方、酸化還元電位が、銀／塩化銀電極に対して１２０ｍＶを超えると、不純物の沈殿が不十分で、不純物を効果的に除去することができない。従って、酸化還元電位は、銀／塩化銀電極に対して５０ｍＶ〜１２０ｍＶの範囲とする。好ましくは、６０ｍＶ〜１２０ｍＶの範囲である。より好ましくは、６５ｍＶ〜９０ｍＶの範囲である。これは、回収されるルテニウムの純度と回収率のバランスが良いためである。
【００６３】
酸化剤添加後の抽出液に還元剤を添加する際は、当該抽出液を攪拌することが好ましい。
【００６４】
添加剤の添加速度については特に制限は無いが、添加速度が速すぎると酸化還元電位の制御が困難となるので、湿式部分還元工程での還元剤添加速度は、酸化還元電位を制御できる速度とすればよい。
【００６５】
なお、還元剤としては特に制限はないが、水素化ホウ素化合物がとりわけ有利に適合する。水素化ホウ素化合物は、安価なだけでなく、ルテニウムの品質に影響を及ぼさず、また処理後の排水処理が比較的容易であるためである。特に好ましくは、より安全な水素化ホウ素ナトリウムと水酸化ナトリウムの混合溶液を使用できる。
【００６６】
なお、水素化ホウ素ナトリウムと水酸化ナトリウムの混合溶液を用いた場合におけるルテニウムの化学反応式は、次のとおりである。
８Ｋ２ＲｕＯ４＋３ＮａＢＨ４＋１４Ｈ２Ｏ→８Ｒｕ（ＯＨ）３＋３ＮａＢＯ２＋１６ＫＯＨ
【００６７】
更に、本実施形態では、（３）の酸化剤添加工程の酸化剤として、過マンガン酸カリウムが添加されている。過マンガン酸カリウム中のマンガン（Ｍｎ）は、本工程（湿式部分還元工程）のｐＨ領域で、沈殿（固体)となる酸化還元電位が、湿式部分還元工程の終点電位より十分高い物質である。酸化剤に含まれる物質の沈殿する電位が高ければ、本工程において鉛との共沈に寄与できる。すなわち、マンガンは、酸化剤添加後の抽出液中の未反応の（溶存する）ＨＰｂＯ２−との共沈し、湿式部分還元工程での鉛除去能力を向上させることができる。
【００６８】
つまり、酸化剤として過マンガン酸カリウムを用いることで、まず湿式部分還元工程以前で鉛を酸化し、引き続き湿式部分還元工程で鉛をルテニウムと共に沈殿（共沈）させることにより、抽出液ら鉛を除去できる。しかも、マンガンは高い電位（２００ｍＶ程度）で沈殿となることからマンガン自体も湿式部分還元工程終了後は、溶液に残ることはない。
【００６９】
従って、既述の如く、過マンガン酸カリウムの添加量が、鉛を十分に酸化しない添加量であっても、共沈効果による鉛の捕集が可能となる。
【００７０】
（３）の酸化剤添加工程での過マンガン酸カリウム添加の効果を確認するため、過マンガン酸カリウム添加量と、湿式部分還元工程の終点電位を変化させて湿式部分還元工程まで実施した。湿式部分還元工程後の沈殿物を回収し、鉛、マンガン含有量をそれぞれ測定することにより、湿式部分還元工程での鉛、マンガンの回収率を測定した。
【００７１】
まず部分酸化還元電位の終点電位を１００ｍＶとし、過マンガン酸カリウムの添加量はルテニウムに対するマンガンの質量％比（以下Ｍｎ／Ｒｕ質量比）で０％、１０％、２０％、３０％について実施した。また湿式部分酸化還元電位の終点電位を７０ｍＶとし、をＭｎ／Ｒｕ質量比が１０％となる過マンガン酸カリウムの添加量の場合について実施した。これ以外の条件は、下記の実施例１と同様である。
【００７２】
これにより、過マンガン酸カリウムを添加しない場合（Ｍｎ／Ｒｕ質量比：０％）の鉛回収率は、５５．１％であった。これに対し、Ｍｎ／Ｒｕ質量比が１０％では鉛回収率が９２．８％、Ｍｎ／Ｒｕ質量比が２０％以上では鉛回収率が９９％を超えることがわかった。
【００７３】
尚、湿式部分還元工程の終点電位を下げる（７０ｍＶ）と、過マンガン酸カリウムの添加量（Ｍｎ／Ｒｕ質量比）が１０％でも９９．９％以上の鉛回収率を実現できた。しかし、終点電位が低いと、ルテニウムの収率も低減してしまう。
【００７４】
しかし、過マンガン酸カリウムを添加することにより、部分還元電位の終点電位としては比較的高く、鉛が残存しやすい条件（終点電位：１００ｍＶ）であっても、鉛回収率は９０％以上となり、過マンガン酸カリウムの添加効果が確認できた。
【００７５】
５．湿式還元工程
還元剤添加後の浸出液をろ過してその沈殿物（共沈物）を不純物として除去した溶液（以下、ルテニウム含有溶液と称する）に、さらに還元剤を添加してルテニウムを水酸化ルテニウムとして沈殿させる。還元剤の添加量は、ルテニウム含有溶液の酸化還元電位によって制御する。還元剤の添加を停止する酸化還元電位が、銀／塩化銀電極に対して−３００ｍＶ未満では、アルミニウムやシリコン等の不純物が沈殿し、水酸化ルテニウム（Ｒｕ（ＯＨ３）の純度が低下する。また、ルテニウムの回収率が向上せず不経済である。一方、酸化還元電位が銀／塩化銀電極に対して３０ｍＶを超えると、水酸化ルテニウムが十分に沈殿せず、ルテニウムの回収率が低下することがある。従って、還元剤の添加を停止する酸化還元電位は、銀／塩化銀電極に対して３０ｍＶ〜−３００ｍＶの範囲とする。好ましくは、０〜−２５０ｍＶの範囲である。より好ましくは、０〜−６０ｍＶの範囲である。これは、ルテニウムの回収率が安定し、余剰の薬剤および処理時間を必要としないからである。ルテニウム含有溶液に還元剤を添加する際は、ルテニウム含有溶液を攪拌することが好ましい。
【００７６】
添加剤の添加時間については、１時間以上が好ましい。１日に１反応バッチを処理する場合には、１６時間程度とすることもできる。添加速度が速すぎると電位の制御が困難となる。
【００７７】
なお、還元剤の種類および水素化ホウ素ナトリウムと水酸化ナトリウムの混合溶液を用いた際のルテニウムの化学反応式は、湿式部分還元工程の場合と同様である。
【００７８】
還元剤の添加終了後は、１時間ほど撹拌を継続するのが好ましい。これは、未反応の水素化ホウ素ナトリウムを完全に反応させ、回収率を向上させるためである。
【００７９】
ルテニウム含有溶液を固液分離する際、ろ液のｐＨが中性になるまで純水を繰り返し添加してろ過することができる。これにより、残留する液中に含まれる成分によって回収ルテニウムの純度が低下することを抑制できる。すなわち、ルテニウム以外の不純物は、（４）湿式部分還元工程の共沈殿物および（５）湿式還元工程の液中にほとんど含まれているため、ろ過後の殿物のルテニウム純度を高めることができる。この殿物を乾燥することにより、固体の水酸化ルテニウムが得られる。
【００８０】
なお、還元して得られた水酸化ルテニウムから不純物を除去するために、水酸化ルテニウムを一定時間酸性溶液中で攪拌する酸洗浄工程を加えても良い。酸性溶液としては、例えば、硫酸、塩酸、硝酸、王水などを、対象とする不純物によって適切に選択して使用できる。特に、亜鉛に対しては硫酸、鉛に対しては硝酸を用いることが好ましい。
【００８１】
酸性溶液中で撹拌後、固液分離する際、ろ液のｐＨが中性になるまで純水をくりかえし添加してろ過する。これにより、残留する液中に含まれる成分によって回収ルテニウムの純度が低下することを抑制できる。
【００８２】
６．加熱還元工程
次に、湿式還元工程で得られた水酸化ルテニウムを還元雰囲気の炉内に装入し加熱して、金属ルテニウムへ還元させる。還元雰囲気とする際は、水素ガスと、ルテニウムと反応しない窒素ガスやアルゴンガスとを混合して、一定流量で炉内へ通気させる。この際、還元雰囲気は、４００℃〜８００℃の範囲であることが望ましい。より好適には、５００℃〜７００℃の範囲であることがよい。
【００８３】
なお、還元反応時の化学反応式は、次の通りである。
２Ｒｕ（ＯＨ）３＋  ３Ｈ２  ＝  ２Ｒｕ  ＋  ６Ｈ２Ｏ
【００８４】
上記の還元処理により得られた金属ルテニウムに不純物が含まれる場合は、さらに酸性溶液中で撹拌することが好ましい。用いる酸性溶液は、例えば、硫酸、塩酸、硝酸、王水など、対象とする不純物によって適切に選択すればよい。特に、亜鉛に対しては硫酸、鉛に対しては硝酸を用いることが好ましい。酸性溶液中で撹拌後、固液分離する際、ろ液のｐＨが中性になるまで純水を繰り返し添加してろ過することがよい。
【００８５】
かくして、ルテニウム以外の多くの元素を含むルテニウム含有物から、高純度のルテニウムを回収することができる。
【００８６】
以下、本発明を実施例により更に詳述するが、本発明はこれらの実施例に限定されるものではない。なお、ルテニウムおよび不純物の濃度は、特に記載がない限り、次の装置を用いて測定した。
（１）投入原料（以下、試料という）：蛍光Ｘ線装置（ポニー工業社製、ポータブル蛍光Ｘ線分析計  Ｍｏｄｅｌ  ＸＴ−２６０Ｓ）
（２）投入原料以外：誘導結合プラズマ発光分光分析装置（ＳＩＩ社製、ＳＰＳ５１００）
誘導結合プラズマ発光分光分析装置によるルテニウム濃度は、検出限界以上の濃度で検出された全元素の濃度の合計値を１００質量％から差し引くことにより求めた。
【実施例１】
【００８７】
試料としては、蛍光Ｘ線測定結果より、回収原料中のルテニウム含有率が４５質量％、不純物として、鉛含有率が５４質量％、およびその他の元素の成分組成からなる固体試料を用いた。
【００８８】
この試料：２０００ｇに対して、アルカリとして、質量比で５倍の水酸化カリウムと、酸化剤として、質量比で０．８倍の硝酸カリウムを加えて坩堝に封入し、固定炉で昇温した。坩堝はニッケル製のものを用いた。固定炉の温度は７００℃とし、３時間保持した。その後、ルテニウム融液を炉内で自然放冷した（アルカリ熔融工程）。
【００８９】
坩堝を常温まで冷却してアルカリ熔融塊とし、これに水を添加して坩堝内に残留する固体を浸出した。得られた浸出液をアルカリ不溶成分を除去するためにガラス性フィルターで吸引ろ過し、固液分離した。固体として分離した浸出残渣にはルテニウムが２質量％含まれていた。
【００９０】
固液分離した浸出液に、過マンガン酸カリウム（ＫＭｎＯ４）を添加し、浸出液中に存在するＨＰｂＯ２−の酸化を行った。尚実施例では、過マンガン酸カリウム中のＭｎのＰｂに対するモル比によって過マンガン酸カリウムの添加量を変化させた。例えば実施例１では、添加する過マンガン酸カリウム中のＭｎのＰｂに対するモル比が１７％となる量を添加した（酸化剤添加工程）。以下、添加する過マンガン酸カリウム中のマンガンのＭｎのＰｂに対するモル比を、Ｍｎ添加量（対Ｐｂモル比）と称する。
【００９１】
酸化剤添加後の浸出液に、１２％濃度の水素化ホウ素ナトリウムと、４０％濃度の水酸化ナトリウムの混合溶液を純水で１０倍に希釈した溶液を、酸化還元電位が７０ｍＶになるまで撹拌機を用いて撹拌しながら添加した。（湿式部分還元工程）。
【００９２】
添加終了後、生成した固体と液体を、捕集粒子径１μｍのろ紙を用いて吸引ろ過して固液分離した。得られた固体中には、ルテニウムの他、鉛が含まれていた。
【００９３】
固液分離により得られた液体（ルテニウム含有溶液）中に再度、１２％濃度の水素化ホウ素ナトリウムと、４０％濃度の水酸化ナトリウムの混合溶液を純水で１０倍に希釈した溶液を、酸化還元電位が−３０ｍＶになるまで撹拌機を用いて撹拌しながら添加した（湿式還元工程）。
【００９４】
添加終了後、生成した固体と液体（ルテニウム含有溶液）を、捕集粒子径１μｍのろ紙を用いて吸引ろ過して固液分離した。この際、ろ液のｐＨが中性になるまで純水をくりかえし添加してろ過し、乾燥させた。得られた固体の成分組成は、ルテニウム：９９．９５質量％以上、鉛：０．０１質量％以下およびその他の微量元素からなるものであった。
【００９５】
得られた乾燥粉末を、水素と窒素ガスを流した炉内で５００℃に加熱し、Ｒｕ（ＯＨ）３を還元した（加熱還元工程）。
【００９６】
加熱後冷却して得られた粉末を王水（６６％硝酸水溶液と４５％塩酸水溶液を容量比１：３で混合した溶液）中で加熱しながら２時間攪拌し、洗浄した。洗浄後の残渣とろ液を、ろ紙を用いて吸引ろ過して固液分離した（酸洗浄工程）。
【００９７】
酸洗浄工程の固液分離後、残渣を乾燥して金属ルテニウムを回収した。最終的に得られた固体の成分組成は、ルテニウム：９９．９９質量％以上、鉛：０．００５質量％以下、マンガン：０．００１％以下およびその他の微量元素からなるものであった。
【００９８】
つまり、回収されるルテニウム中の鉛の含有量は０．００５質量％以下であった。
【００９９】
また、ルテニウムの回収率（アルカリ溶融工程に投入した試料中のルテニウム質量に対する酸洗浄工程で最終的に得られた固体中のルテニウム質量の比率）は、７２％であった。
【０１００】
（比較例１）
実施例１と同一の試料を用いて、酸化工程を省略した以外は実施例１と同一の方法でルテニウムの回収を行った。この例は、先願２に開示の技術に相当する。
【０１０１】
酸洗浄工程で最終的に得られた固体の成分組成は、ルテニウム：９８．１５質量％、鉛：１．８４質量％、マンガン：０．００１％以下およびその他の微量元素からなるものであった。
【０１０２】
実施例１と比較例１とを対比すれば明らかなように、本実施形態によれば、先願２の技術を用いた場合と比較して、回収された固体中に含まれる鉛の量を、約３５０分の１以下まで低減することができた。
【実施例２】
【０１０３】
実施例１と同一の材料を用いて、湿式部分還元工程での終点電位を８０ｍＶとした以外は、実施例１と同様の方法でルテニウムの回収を行った。
【０１０４】
また、酸洗浄工程で最終的に得られた固体の成分組成は、ルテニウム：９９．９２質量％、鉛：０．０７質量％、マンガン０．００１質量％およびその他の微量元素からなるものであった。
【０１０５】
なお、ルテニウムの回収率は、８５％であった。
【０１０６】
（比較例２）
実施例２と同一の試料を用いて、酸化工程を省略した以外は実施例２と同一の方法でルテニウムの回収を行った。この例は、先願２に開示の技術に相当する。
【０１０７】
酸洗浄工程で最終的に得られた固体の成分組成は、ルテニウム：８５．６質量％、鉛：１４．３４質量％、マンガン：０．００１質量％以下およびその他の微量元素からなるものであった。
【０１０８】
実施例２と比較例２とを対比すれば明らかなように、本実施形態によれば、先願２の技術を用いた場合よりも、不純物金属元素である鉛を１／２００以下まで低減することができた。
【実施例３】
【０１０９】
実施例１と同一の試料を用いて、湿式部分還元工程での終点電位を６０ｍＶとした以外は、実施例１と同様の方法でルテニウムの回収を行った。
【０１１０】
酸洗浄工程で最終的に得られた固体の成分組成は、ルテニウム：９９．９９質量％、鉛：０．００５質量％以下、マンガン：０．００１質量％以下およびその他の微量元素からなるものであった。尚、マンガンの回収量は以下同様であるので、省略する。
【０１１１】
またルテニウムの回収率は、５７％であった。
【０１１２】
（比較例３）
実施例３と同一の試料を用いて、酸化工程を省略した以外は実施例３と同一の方法でルテニウムの回収を行った。酸洗浄工程で最終的に得られた固体の成分組成は、ルテニウム：９９．８５質量％、鉛：０．１２質量％およびその他の微量元素からなるものであった。またルテニウムの回収率は、５８％であった。
【実施例４】
【０１１３】
実施例１と同一の試料を用いて、酸化剤添加工程におけるＭｎ添加量（対Ｐｂモル比）を８％とした以外は、実施例１と同様の方法でルテニウムの回収を行った。
【０１１４】
酸洗浄工程で最終的に得られた固体の成分組成は、ルテニウム：９９．９７質量％、鉛：０．０２質量％およびその他の微量元素からなるものであった。また、ルテニウムの回収率は７５％であった。
【０１１５】
（比較例４）
実施例４と同一の試料を用いて、酸化工程を省略し、湿式部分還元工程での終点電位を５０ｍＶとした以外は、実施例４と同一の方法でルテニウムの回収を行った。酸洗浄工程で最終的に得られた固体の成分組成は、ルテニウム：９９．９９質量％、鉛：０．００５質量％およびその他の微量元素からなるものであった。この場合、回収されるルテニウム中の鉛の含有量は微量なものであったが、ルテニウムの回収率も３２％に低減した。
【実施例５】
【０１１６】
実施例１と同一の試料を用いて、酸化剤添加工程におけるＭｎ添加量（対Ｐｂモル比）が５％とした以外は、実施例１と同様の方法でルテニウムの回収を行った。
【０１１７】
酸洗浄工程で最終的に得られた固体の成分組成は、ルテニウム：９９．９質量％、鉛：０．０８質量％およびその他の微量元素からなるものであった。またルテニウムの回収率は７５％であった。
【実施例６】
【０１１８】
実施例１と同一の試料を用いて、酸化工程におけるＭｎ添加量（対Ｐｂモル比）が３４％とした以外は、実施例１と同様の方法でルテニウムの回収を行った。
【０１１９】
酸洗浄工程で最終的に得られた固体の成分組成は、ルテニウム：９９．９９質量％、鉛：０．００５質量％以下およびその他の微量元素からなるものであった。また、ルテニウムの回収率は、７２％であった。
【実施例７】
【０１２０】
試料としては、蛍光Ｘ線測定結果より、回収原料中のルテニウム含有率が３０質量％、不純物として、鉛含有率が６９質量％、およびその他の元素の成分組成からなる固体試料を用いた。
【０１２１】
この試料を用いて、酸化工程におけるＭｎ添加量（対Ｐｂモル比）が１８％で、湿式部分還元工程での終点電位を７０ｍＶとした以外は、実施例１と同様の方法でルテニウムの回収を行った。
【０１２２】
酸洗浄工程で最終的に得られた固体の成分組成は、ルテニウム：９９．９９質量％、鉛：０．００５質量％以下およびその他の微量元素からなるものであった。また、なお、ルテニウムの回収率は、７０％であった。
【０１２３】
（比較例５）
実施例７と同一の試料を用いて、酸化工程を省略した以外は実施例７と同一の方法でルテニウムの回収を行った。酸洗浄工程で最終的に得られた固体の成分組成は、ルテニウム：８２．６質量％、鉛：１７．２１質量％およびその他の微量元素からなるものであった。また、ルテニウムの回収率は７６％であった。
【実施例８】
【０１２４】
実施例７と同一の試料を用いて、酸化工程におけるＭｎ添加量（対Ｐｂモル比）を５％とした以外は、実施例７と同様の方法でルテニウムの回収を行った。
【０１２５】
酸洗浄工程で最終的に得られた固体の成分組成は、ルテニウム：９９．８９質量％、鉛：０．１質量％およびその他の微量元素からなるものであった。また、ルテニウムの回収率は、７１％であった。
【実施例９】
【０１２６】
実施例７と同一の試料を用いて、酸化工程におけるＭｎ添加量（対Ｐｂモル比）を９％とした以外は、実施例７と同様の方法でルテニウムの回収を行った。
【０１２７】
酸洗浄工程で最終的に得られた固体の成分組成は、ルテニウム：９９．９５質量％、鉛：０．０４質量％およびその他の微量元素からなるものであった。また、ルテニウムの回収率は、７１％であった。
【実施例１０】
【０１２８】
実施例７と同一の試料を用いて、酸化工程におけるＭｎ添加量（対Ｐｂモル比）を２７％とした以外は、実施例７と同様の方法でルテニウムの回収を行った。
【０１２９】
酸洗浄工程で最終的に得られた固体の成分組成は、ルテニウム：９９．９９質量％、鉛：０．００５質量％以下、およびその他の微量元素からなるものであった。また、ルテニウムの回収率は、６９％であった。
【０１３０】
（比較例６）  実施例７と同一の試料を用いて、酸化工程を省略し、湿式部分還元工程での終点電位を８０ｍＶとした以外は、実施例７と同一の方法でルテニウムの回収を行った。酸洗浄工程で最終的に得られた固体の成分組成は、ルテニウム：６１質量％、鉛：３８．２５質量％およびその他の微量元素からなるものであった。また、ルテニウムの回収率は８８％であった。
【０１３１】
（比較例７）
実施例７と同一の試料を用いて、酸化工程を省略し、湿式部分還元工程での終点電位を６０ｍＶとした以外は、実施例７と同一の方法でルテニウムの回収を行った。酸洗浄工程で最終的に得られた固体の成分組成は、ルテニウム：９９．１質量％、鉛：１．８９質量％およびその他の微量元素からなるものであった。また、ルテニウムの回収率は５８％であった。
【０１３２】
（比較例８）
実施例７と同一の試料を用いて、酸化工程を省略し、湿式部分還元工程での終点電位を５０ｍＶとした以外は、実施例７と同一の方法でルテニウムの回収を行った。酸洗浄工程で最終的に得られた固体の成分組成は、ルテニウム：９９．８質量％、鉛：０．１８質量％およびその他の微量元素からなるものであった。また、ルテニウムの回収率は４３％であった。
【０１３３】
比較例５から比較例８より、酸化剤を添加しない場合には、湿式部分還元電位の終点電位を変化させても、高いルテニウム回収率が得られないことがわかる。
【実施例１１】
【０１３４】
試料としては、蛍光Ｘ線測定結果より、回収原料中のルテニウム含有率が５４質量％、不純物として、鉛含有率が４５質量％、およびその他の元素の成分組成からなる固体試料を用いた。
【０１３５】
この試料を用いて、酸化工程における酸化剤として次亜塩素酸ナトリウム（ＮａＣｌＯ）を０．３９０ｍｏｌ添加し、湿式部分還元工程での終点電位を６０ｍＶとした以外は、実施例１と同様の方法でルテニウムの回収を行った。
【０１３６】
酸洗浄工程で最終的に得られた固体の成分組成は、ルテニウム：９９．９９質量％、鉛：０．００５質量％以下およびその他の微量元素からなるものであった。また、なお、ルテニウムの回収率は、６１％であった。
【０１３７】
（参考例）
実施例１１と同一の試料を用いて、湿式部分還元工程での終点電位を７０ｍＶとした以外は、実施例１１と同一の方法でルテニウムの回収を行った。酸洗浄工程で最終的に得られた固体の成分組成は、ルテニウム：９９．８７質量％、鉛：０．１２質量％およびその他の微量元素からなるものであった。また、ルテニウムの回収率は７２％であった。この場合、酸化剤添加しない実施例と比較してルテニウム回収率が高い効果はあるが、鉛の含有量が０．１％を超える結果になった。
【実施例１２】
【０１３８】
実施例１１と同一の試料を用いて、次亜塩素酸ナトリウム（ＮａＣｌＯ）の添加量を０．２９３ｍｏｌとした以外は、実施例１１と同一の方法でルテニウムの回収を行った。酸洗浄工程で最終的に得られた固体の成分組成は、ルテニウム：９９．９７質量％、鉛：０．０２質量％およびその他の微量元素からなるものであった。また、ルテニウムの回収率は７６％であった。
【実施例１３】
【０１３９】
実施例１１と同一の試料を用いて、次亜塩素酸ナトリウム（ＮａＣｌＯ）の添加量を０．１９５ｍｏｌとした以外は、実施例１１と同一の方法でルテニウムの回収を行った。酸洗浄工程で最終的に得られた固体の成分組成は、ルテニウム：９９．９１質量％、鉛：０．０８質量％およびその他の微量元素からなるものであった。また、ルテニウムの回収率は７５％であった。
【実施例１４】
【０１４０】
実施例１１と同一の試料を用いて、次亜塩素酸ナトリウム（ＮａＣｌＯ）の添加量を０．５８５ｍｏｌとした以外は、実施例１１と同一の方法でルテニウムの回収を行った。酸洗浄工程で最終的に得られた固体の成分組成は、ルテニウム：９９．９９質量％、鉛：０．００５質量％以下およびその他の微量元素からなるものであった。また、ルテニウムの回収率は６０％であった。
【実施例１５】
【０１４１】
試料としては、蛍光Ｘ線測定結果より、回収原料中のルテニウム含有率が６９質量％、不純物として、鉛含有率が３０質量％およびその他の元素の成分組成からなる固体試料を用いた。
【０１４２】
次亜塩素酸ナトリウム（ＮａＣｌＯ）の添加量を０．５８５ｍｏｌとした以外は、実施例１１と同一の方法でルテニウムの回収を行った。酸洗浄工程で最終的に得られた固体の成分組成は、ルテニウム：９９．９９質量％、鉛：０．００５質量％以下およびその他の微量元素からなるものであった。また、ルテニウムの回収率は５９％であった。
【０１４３】
（参考例）
実施例１５と同一の試料を用いて、湿式部分還元工程での終点電位を７０ｍＶとした以外は、実施例１５と同一の方法でルテニウムの回収を行った。酸洗浄工程で最終的に得られた固体の成分組成は、ルテニウム：９９．７４質量％、鉛：０．２５質量％以下およびその他の微量元素からなるものであった。また、ルテニウムの回収率は７２％であった。
【実施例１６】
【０１４４】
実施例１５と同一の試料を用いた以外は、実施例１１と同一の方法でルテニウムの回収を行った。酸洗浄工程で最終的に得られた固体の成分組成は、ルテニウム：９９．９１質量％、鉛：０．０７質量％以下およびその他の微量元素からなるものであった。また、ルテニウムの回収率は７５％であった。
【実施例１７】
【０１４５】
実施例１５と同一の試料を用いて、次亜塩素酸ナトリウム（ＮａＣｌＯ）の添加量を０．４８８ｍｏｌとした以外は、実施例１１と同一の方法でルテニウムの回収を行った。酸洗浄工程で最終的に得られた固体の成分組成は、ルテニウム：９９．９９質量％、鉛：０．００８質量％およびその他の微量元素からなるものであった。また、ルテニウムの回収率は７２％であった。
【実施例１８】
【０１４６】
実施例１５と同一の試料を用いて、次亜塩素酸ナトリウム（ＮａＣｌＯ）の添加量を０．７８０ｍｏｌとした以外は、実施例１１と同一の方法でルテニウムの回収を行った。酸洗浄工程で最終的に得られた固体の成分組成は、ルテニウム：９９．９９質量％、鉛：０．００５質量％以下およびその他の微量元素からなるものであった。また、ルテニウムの回収率は６０％であった。
【図面の簡単な説明】
【０１４７】
【図１】本発明に係るルテニウムの分離回収工程を示すフロー図である。
【図１】
2010070787.tif 000003